ТВЕРДЫЕ СШИТЫЕ ПОЛИОЛЕФИНОВЫЕ КОМПОЗИЦИИ ДЛЯ ПОКРЫТИЯ ПРОВОДОВ И КАБЕЛЕЙ

1. Сшитая полимерная композиция, содержащая:
(A) от 4 мас.% до 45 мас.% термопластичного полимера;
(B) от 52 мас.% до 95 мас.% влагоотверждаемого полиолефина; и
(C) от 0,05 мас.% до 7 мас.% катализатора конденсации влаги.
2. Композиция по п. 1, в которой термопластичный полимер включает полиэтилен высокой плотности.
3
3
3. Композиция по п. 2, в которой полиэтилен высокой плотности имеет плотность от 0,945 г/см до 0,970 г/см и показатель текучести расплава от 0,5 г/10 мин до 10 г/10 мин.
3
3
4. Композиция по п. 1, в которой влагоотверждаемый полиолефин имеет плотность от 0,920 г/ см до 0,930 г/ см и показатель текучести расплава от 0,5 г/10 мин до 2,5 г/10 мин.
5. Композиция по п. 1, отличающаяся тем, что содержание геля в указанной полимерной композиции составляет от 60 до 80%.
6. Композиция по п. 5, отличающаяся тем, что величина ползучести в горячем состоянии указанной полимерной композиции составляет от 10 до 45%.
7. Композиция по п. 1, отличающаяся тем, что величина горячей деформации указанной полимерной композиции составляет при 150° C от 7% до 36%.
8. Композиция по п. 3, содержащая:
от 5 мас.% до 40 мас.% полиэтилена высокой плотности;
от 55 до 90 мас.% влагоотверждаемого полиолефина;
от 3 мас.% до 7 мас.% катализатора конденсации влаги;
содержание геля в которой составляет от 60% до 80%;
величина ползучести в горячем состоянии которой составляет от 10% до 40%; и
величина горячей деформации которой составляет от 7% до 36%.
9. Проводник с покрытием, содержащий:
проводник; и
покрытие на проводнике, содержащее сшитую полимерную композицию по п. 1.
10. Проводник с покрытием по п. 9, имеющий:
гладкость поверхности от 102 мкм × см до 184 мкм × см;
величину ползучести в горячем состоянии от 10% до 40%; и
величину горячей деформации при 150°C от 7% до 36%.